(57)【要約】【課題】鉛フリーはんだに含まれる全合金構成元素と不純物元素とを同時に分析する方法を提供する。【解決手段】試料を秤量する工程、酸を混合する工程、および試料に混酸を加えて溶解する工程から構成される溶液化工程Ｓ１と、溶液化工程で調製した試料溶液を測定し、試料中の元素を定量分析する工程である測定工程Ｓ２とからなり、試料を溶かす酸として硫酸および硝酸を混合した混酸を用いる。混酸は硫酸濃度が３．６ｍｏｌ／Ｌ以上１３．４ｍｏｌ／Ｌ以下、硝酸濃度が１．３ｍｏｌ／Ｌ以上３．４ｍｏｌ／Ｌ以下、且つ硫酸と硝酸のモル比が２．６：１以上７．９：１以下となるように水で希釈して調製する。これにより、鉛フリーはんだを、残渣を生じさせずに完全に溶解することができ、鉛フリーはんだに含まれる全合金構成元素と不純物元素とを同時に高精度に分析できる。【選択図】図１
2010048659.tif 000002
【特許請求の範囲】
【請求項１】
鉛の含有量が０．１質量％以下のはんだの組成分析方法であって、
前記はんだを溶解する酸として、硫酸３．６ｍｏｌ／Ｌ以上１３．４ｍｏｌ／Ｌ以下、硝酸１．３ｍｏｌ／Ｌ以上３．４ｍｏｌ／Ｌ以下の濃度であり、且つ硫酸と硝酸のモル比が２．６：１以上７．９：１以下である混酸を用い、前記はんだの組成成分を完全に溶解させた後、この組成成分を定量分析することを特徴とするはんだの組成分析方法。
【請求項２】
請求項１に記載のはんだの組成分析方法において、
前記混酸に含まれる酸の組成が、硫酸３．６ｍｏｌ／Ｌ以上４．５ｍｏｌ／Ｌ以下、硝酸１．３ｍｏｌ／Ｌ以上１．７ｍｏｌ／Ｌ以下であることを特徴とするはんだの組成分析方法。
【請求項３】
請求項１および２のいずれか１項に記載のはんだの組成分析方法において、
前記組成成分の定量分析を、ＩＣＰ（Ｉｎｄｕｃｔｉｖｅｌｙ  Ｃｏｕｐｌｅｄ  Ｐｌａｓｍａ）発光分析法、ＩＣＰ質量分析法および原子吸光法のいずれかにより行うことを特徴とするはんだの組成分析方法。
【発明の詳細な説明】
【技術分野】
【０００１】
本発明は、「鉛フリーはんだ」と呼ばれる鉛の含有量が０．１質量％以下のはんだの組成分析に適用して有効な技術である。
【背景技術】
【０００２】
欧州連合（ＥＵ）によるＲｏＨＳ（Ｒｅｓｔｒｉｃｔｉｏｎ  ｏｆ  Ｈａｚａｒｄｏｕｓ  Ｓｕｂｓｔａｎｃｅｓ）指令に基づき、我が国からＥＵ加盟国向けに輸出される電気・電子機器に含まれるＰｂ、Ｈｇ、Ｃｄ、Ｃｒ（ＶＩ）、特定臭素系難燃剤の含有量は一定量以下に規制されることになった。
【０００３】
例えば、従来の電子機器では、電子回路にＰｂを主成分とするはんだを使用していたが、ＲｏＨＳ指令により規制の対象になった。そして、現在の電子機器では、「鉛フリーはんだ」と呼ばれる鉛含有量が０．１質量％以下のはんだが使用されるようになった。
【０００４】
この鉛フリーはんだの分析法としては、ＪＩＳ  Ｚ３９１０(はんだ分析法)があるが、銀の定量に滴定法が採用されており、規定された全ての合金構成元素および不純物元素を一度に分析することができないため、測定に手間と時間を要する。
【０００５】
ＪＩＳ  Ｚ３９１０より迅速にはんだの組成分析を行うことができる方法として、はんだを無機酸とオキシカルボン酸とで加熱溶解してはんだ試料溶液を調製した後、プラズマ発光分析法により試料溶液中の元素を測定する方法が提案されている（例えば特許文献１参照）。
【０００６】
また、はんだの組成分析を高精度に行えるようにした方法として、はんだ試料を硝酸により溶解し、試料溶液中の元素を定量分析する方法が提案されている（例えば特許文献２参照）。
【特許文献１】特開平７−１５９３９５号公報
【特許文献２】特開２００７−６４８６１号公報
【発明の開示】
【発明が解決しようとする課題】
【０００７】
しかしながら、特許文献１に記載の提案は、鉛を多く含む従来のはんだを対象とした分析方法であり、鉛含有率が低い鉛フリーはんだの分析には対応していない。
【０００８】
また、特許文献２の提案は、不溶残渣が生じないようにするには、実質的に試料を溶解する際の温度を２０〜３５℃と厳密に制御する必要がある。しかも、低温度で溶解するため、溶解に時間を要して迅速性に欠ける。
【０００９】
本発明の目的は、鉛フリーはんだに含まれる全合金構成元素と不純物元素とを同時に分析する方法を提供することにある。
【００１０】
本発明の前記ならびにその他の目的と新規な特徴は、本明細書の記述および添付図面から明らかになるであろう。
【課題を解決するための手段】
【００１１】
本願において開示される発明のうち、代表的なものの概要を簡単に説明すれば、次のとおりである。
【００１２】
すなわち、鉛の含有量が０．１質量％以下のはんだの組成分析方法であって、前記はんだを溶解する酸として、硫酸３．６ｍｏｌ／Ｌ以上１３．４ｍｏｌ／Ｌ以下、硝酸１．３ｍｏｌ／Ｌ以上３．４ｍｏｌ／Ｌ以下の濃度であり、且つ硫酸と硝酸のモル比が２．６：１以上７．９：１以下である混酸を用い、前記はんだの組成成分を完全に溶解させた後、この組成成分を定量分析する。
【００１３】
なお、本願発明において「はんだの組成成分を完全に溶解させた」とは、はんだの組成成分が溶液中に溶解して残渣が目視で見えなくなった状態を意味する。
【発明の効果】
【００１４】
本願において開示される発明のうち、代表的なものによって得られる効果を簡単に説明すれば以下のとおりである。
【００１５】
すなわち、はんだを溶解する酸として、硫酸３．６ｍｏｌ／Ｌ以上１３．４ｍｏｌ／Ｌ以下、硝酸１．３ｍｏｌ／Ｌ以上３．４ｍｏｌ／Ｌ以下の濃度であり、且つ硫酸と硝酸のモル比が２．６：１以上７．９：１以下である混酸を用い、はんだの組成成分を完全に溶解させた後、この組成成分を定量分析する。
【００１６】
つまり、はんだ試料を溶解する混酸を、予め硝酸と硫酸とが所定濃度になるように混合調製し、試料を混酸で溶解して試料検液を作製する。そして、この作製した試料検液を定量分析する。
【００１７】
これにより、鉛フリーはんだに含まれる全合金構成元素と不純物元素とを同時に分析することができる。
【発明を実施するための最良の形態】
【００１８】
以下、本発明の実施の形態を説明する。図１は本発明の一実施の形態であるはんだの組成分析方法の工程を示すフロー図である。図１に示すように、本発明のはんだの組成分析方法は、溶液化工程Ｓ１と測定工程Ｓ２とからなる。
【００１９】
溶液化工程Ｓ１は、試料を秤量する工程、酸を混合する工程、および試料に混酸を加えて溶解する工程から構成される。
【００２０】
まず、試料を秤量する工程について説明する。試料は、鉛の含有量が０．１質量％以下のいわゆる鉛フリーはんだである。鉛フリーはんだの成分としては、例えばＳｎ、Ａｇ、Ｃｕなどが一般的であるが、さらに他の元素が含まれていてもよい。はんだとしては、はんだ接合に使用する前のはんだであってもよいし、例えば半導体チップ、プリント基板、パッケージ材、フレキシブル基板などの電子部品中に存在するはんだであってもよい。秤量は、精密分析で一般的な方法であれば特に制限はない。
【００２１】
次に、酸を混合する工程について説明する。酸としては硫酸および硝酸を混合した混酸を用いる。硝酸のみであると、メタスズ酸の沈殿が生じてしまう虞がある。硫酸と硝酸は、体積比２：１から６：１までの範囲で混合し、硫酸濃度が３．６ｍｏｌ／Ｌ以上１３．４ｍｏｌ／Ｌ以下、硝酸濃度が１．３ｍｏｌ／Ｌ以上３．４ｍｏｌ／Ｌ以下、硫酸と硝酸のモル比が２．６：１以上７．９：１以下となるように水で希釈して混酸を調製する。混酸の組成は、操作を容易にする観点から、硫酸濃度が３．６ｍｏｌ／Ｌ以上４．５ｍｏｌ／Ｌ以下、硝酸濃度が１．３ｍｏｌ／Ｌ以上１．７ｍｏｌ／Ｌ以下であるとより好ましい。硫酸濃度および硝酸濃度がそれぞれ３．６ｍｏｌ／Ｌ未満、１．３ｍｏｌ／Ｌ未満であると、試料が完全に溶解しないことがある。
【００２２】
そして、試料に混酸を加えて溶解する工程では、試料を例えばビーカー等の容器に移し、混酸を適量加えて完全に試料を溶解させる。この際の溶解温度には特に制限はないが、通常８０〜１００℃で行われる。
【００２３】
測定工程Ｓ２は、上述の溶液化工程で調製した試料溶液を測定し、試料中の元素を定量分析する工程である。つまり、溶液化工程で溶液とした試料を例えば全量フラスコ等に移し、純水で希釈してこの希釈溶液を試料溶液として定量分析する。
【００２４】
分析方法としては、一般に定量分析に適用される方法であれば特に制限はないが、微量成分を迅速かつ高精度に分析できる観点から、例えば、ＩＣＰ（Ｉｎｄｕｃｔｉｖｅｌｙ  Ｃｏｕｐｌｅｄ  Ｐｌａｓｍａ）発光分析法、ＩＣＰ質量分析法、原子吸光法などが好適に挙げられる。
【００２５】
このように本発明では、鉛フリーはんだにおいて、酸として所定濃度の硫酸および硝酸を混合した混酸を用いて組成成分を完全に溶解させるので、鉛フリーはんだに含まれる全合金構成元素と不純物元素とを同時に分析することができる。
【００２６】
つまり、鉛フリーはんだでは、酸溶解時に不溶残渣が生じることが問題となっていたが、所定濃度の硫酸および硝酸を混合した混酸により鉛フリーはんだを、残渣を生じさせずに完全に溶解することができ、結果として鉛フリーはんだに含まれる全合金構成元素と不純物元素とを同時に高精度に分析できるのである。
【００２７】
また、所定濃度の硫酸および硝酸を混合した混酸によれば、不溶残渣が生じる虞がないので、溶解する際の温度を厳密に制御する必要がなく、高温溶解が可能であり、例えば４０分以内と極めて迅速に鉛フリーはんだを完全に溶解させることができる。
【実施例】
【００２８】
以下、実施例によって、本発明をさらに説明する。なお、本発明は、これらの実施例によって限定されない。
【００２９】
(実施例)
〔溶液化工程〕
試料(千住金属工業製：Ｍ７０５)０．５ｇを採取し、質量を０．１ｍｇの桁まで精度良く秤量した。
【００３０】
ついで、表１に示すように、硫酸および硝酸からなる７種類の酸濃度および体積比の混酸を調製した。
【００３１】
試料を３００ｍＬビーカーに移して、上述の７種類の混酸２０ｍＬをそれぞれ加えて８０℃で４０分溶解した。この際の試料の溶解状態を表１に示す。
【００３２】
【表１】
2010048659.tif 000003
【００３３】
表１の結果から、混酸中の硫酸濃度が３．６ｍｏｌ／Ｌ未満、硝酸濃度が１．３ｍｏｌ／Ｌ未満であると、はんだの組成成分の残渣が溶液中に残り、完全には溶解しなかった。このため、はんだの組成成分の残渣を残さずに、完全に溶解させるには、硫酸濃度３．６ｍｏｌ／Ｌ以上１３．４ｍｏｌ／Ｌ以下、硝酸濃度１．３ｍｏｌ／Ｌ以上３．４ｍｏｌ／Ｌ以下であり、且つ硫酸と硝酸のモル比が２．６：１以上７．９：１以下である混酸が好適であることがわかった。
【００３４】
また、上述の硫酸濃度および硝酸濃度の範囲の混酸であれば、はんだの組成成分を完全に溶解することはできるが、硫酸濃度が４．５ｍｏｌ／Ｌ、硝酸濃度が１．７ｍｏｌ／Ｌをそれぞれ超えると、発熱が観られた。このため、操作を容易にすることを考慮すると、硫酸濃度が３．６ｍｏｌ／Ｌ以上４．５ｍｏｌ／Ｌ以下、硝酸濃度が１．３ｍｏｌ／Ｌ以上１．７ｍｏｌ／Ｌ以下である混酸がより好適であることがわかった。
【００３５】
なお、図２に、試料が完全に溶解した状態の一例を写真で示す。図２から、試料が完全に溶解した状態では、目視で残渣が観られず、溶液がほぼ透明となっていることがわかる。
【００３６】
〔測定工程〕
溶液化工程で溶液とした試料全量を５０ｍＬフラスコに移し入れ、純水で標線まで希釈した。この希釈溶液を試料溶液とし、ＩＣＰ発光分析装置で測定した。結果を表２に示す。
【００３７】
【表２】
2010048659.tif 000004
【００３８】
表２に示すように、はんだに含まれる合金構成元素である銀、銅に加えて数多くの不純物元素を一度に測定できた。
【００３９】
（比較例）
比較例として硝酸、塩酸およびその混酸を用いた場合のはんだの溶解について検討した。つまり、混酸として、表３に示す６種類の酸濃度の酸または混酸を用いた以外は実施例と同様にして試料を溶解させた。この際の試料の溶解状態を表３および図３の写真に示す。なお、表３の上から順に記載された各酸濃度が、図３の左から順に示した結果に対応している。
【００４０】
【表３】
2010048659.tif 000005
【００４１】
表３および図３の結果から、硝酸のみを用いた場合にはメタスズ酸の沈殿が生じて試料を溶解できないことがわかった。硝酸および塩酸を混合した混酸を用いた場合にも殆どでメタスズ酸等の沈殿が生じて試料の溶解が困難なことがわかった。
【００４２】
ここで、硝酸濃度０．３ｍｏｌ／Ｌ、塩酸濃度５．９ｍｏｌ／Ｌである混酸を用いた場合、試料を完全に溶解させることができた。これは、分解時の塩酸濃度が高いため、Ａｇ＋がクロライド錯体となり水溶性を示すことが原因と考えられる。しかし、水で５０ｍＬに定容すると、塩酸濃度が低下するため錯体が維持できなくなり、ＡｇＣｌ沈殿が生じたため、試料の組成成分の分析が不可能であった。
【００４３】
また、塩酸のみを用いた場合には沈殿は生じないが、塩酸濃度が高く測定工程で分析装置に負荷を与え、試料を完全に溶解するための酸としては不適当であった。
【産業上の利用可能性】
【００４４】
本発明は、「鉛フリーはんだ」と呼ばれる鉛の含有量が０．１質量％以下のはんだの組成分析に有効に利用することができる。
【図面の簡単な説明】
【００４５】
【図１】本発明の一実施の形態であるはんだの組成分析方法の工程を示すフロー図である。
【図２】実施例における試料が完全に溶解した状態の一例を示す写真である。
【図３】比較例における試料の溶解状態を示す写真である。
【図１】
2010048659.tif 000006
【図２】
2010048659.tif 000007
【図３】
2010048659.tif 000008